"リサイズ可能で、ポリマ安定化型で、サーモトロピックな液晶デバイスであって、透過性を有するサブストレートと、複数の液晶成分が混合された液晶成分混合物であって、前記サブストレートをコーティングするとともに、大気温度の常温域内のクリアリングポイントと、予想される最低大気温度より低い凝固点とを有するものと、前記液晶成分混合物の前記コーティングの厚さを規定する厚さ規定手段と、前記液晶成分混合物と接合するように前記サブストレート上に提供される安定化ポリマであって、外的刺激の影響下に硬化するものとを含む液晶デバイス。さらに、前記サブストレート上に提供される表面処理材であって、前記サブストレートとのポリマ接着を促進するとともに、少なくとも1つの波長帯域に対して全体的にまたは部分的に透過性または半透過性を有するものを含む請求項1に記載の液晶デバイス。前記安定化ポリマは、前記サブストレートと前記表面処理材とのうちのいずれか一方または両方に接着する請求項1に記載の液晶デバイス。前記厚さ規定手段は、ミクロンオーダのサイズを有する複数のスペーサであって、前記液晶成分混合物内に分散させられるものを含む請求項1に記載の液晶デバイス。さらに、前記サブストレートとは反対側に位置する反対側サブストレートであって透過性を有するものと、前記サブストレートおよび前記反対側サブストレート上に提供される表面処理材であって、前記サブストレートおよび前記反対側サブストレートとのポリマ接着を促進するとともに、少なくとも1つの波長帯域に対して全体的にまたは部分的に透過性または半透過性を有するものとを含み、前記厚さ規定手段は、ミクロンオーダのサイズを有する複数のスペーサであって、前記液晶成分混合物内に分散させられるものを含み、前記反対側サブストレートは、前記サブストレート上の、前記液晶成分混合物と、前記複数のスペーサと、前記安定化ポリマとを覆うように配置されるとともに、その安定化ポリマに接着する請求項1に記載の液晶デバイス。前記表面処理材は、前記液晶成分混合物のための配向層として作用する請求項2に記載の液晶デバイス。前記表面処理材は、前記サブストレートと一体化された特徴部である請求項2に記載の液晶デバイス。前記表面処理材は、前記サブストレートに塗布される材料として、エチルシアノアクリレートと、メチルシアノアクリレートと、チオールエン接着剤と、ジアクリレートと、トリアクリレートと、メタクリレートと、ウレタンアクリレートと、アクリレート化エポキシと、ポリイミドpolyimidesと、ポリスチレンpolystyrenesと、ビニルポリマvinylpolymersと、フルオロポリマfluoropolymersと、イオネンionenesと、ポリアルケンpolyalkenesと、ナイロンnylonsと、ポリエステルpolyestersとのうちの少なくとも一つを含む請求項2に記載の液晶デバイス。前記安定化ポリマは、前記液晶成分混合物内に分散させられる請求項1に記載の液晶デバイス。前記安定化ポリマは、前記サブストレート上にあるパターンを成すように形成される請求項1に記載の液晶デバイス。前記液晶成分混合物は、前記安定化ポリマに対して混和性を有しており、その安定化ポリマは、マトリクスであってそれの内部に前記液晶成分混合物が滞留させられるものを形成する請求項9に記載の液晶デバイス。前記安定化ポリマは、前記液晶成分混合物から相分離される請求項1に記載の液晶デバイス。前記安定化ポリマは、前記液晶成分混合物の外周まわりに配置されるとともに、前記サブストレートと前記反対側サブストレートとの間の外側エッジを封止する請求項5に記載の液晶デバイス。前記厚さ規定手段は、前記サブストレートの表面上にパターニング加工された複数の凸部を含む請求項1に記載の液晶デバイス。前記外的刺激は、光、熱および紫外線のうちの少なくとも1つを含む請求項1に記載の液晶デバイス。前記液晶成分混合物は、紫外線の照射時に安定している請求項1に記載の液晶デバイス。前記安定化ポリマは、前記サブストレートおよび前記反対側サブストレートの間において前記液晶成分混合物を部分的にまたは全体的に滞留させる請求項5に記載の液晶デバイス。前記液晶成分混合物は、ねじれネマティック相を用いるデバイスの使用に適している請求項1に記載の液晶デバイス。前記液晶成分混合物は、ゲスト-ホスト型デバイスの使用に適している請求項1に記載の液晶デバイス。前記液晶成分混合物は、クリアリングポイントを0°Cと50°C°との間に有する請求項1に記載の液晶デバイス。前記安定化ポリマは、光重合開始剤または熱重合開始剤を有する請求項1に記載の液晶デバイス。リサイズ可能で、ポリマ安定化型で、サーモトロピックな液晶デバイスを製造する方法であって、透過性を有するサブストレートを提供する工程と、前記サブストレートを、複数の液晶成分が混合された液晶成分混合物でコーティングする工程であって、前記液晶成分混合物は、大気温度の常温域内のクリアリングポイントと、予想される最低大気温度より低い凝固点とを有するものと、前記液晶成分混合物の前記コーティングの厚さを規定するとともに維持する厚さ規定維持工程と、安定化ポリマを前記サブストレートに、前記液晶成分混合物と接合するように塗布する塗布工程と、前記安定化ポリマの接着のために、前記安定化ポリマを外的刺激を用いて硬化させる硬化工程とを含む方法。さらに、前記サブストレートの表面を処理する工程であって、その表面を、少なくとも1つの波長帯域に対して全体的にまたは部分的に透過性または半透過性を有するとともに、前記サブストレートとのポリマ接着を促進する表面処理材を用いて処理する工程を含む請求項22に記載の方法。前記厚さ規定維持工程は、ミクロンオーダのサイズを有する複数のスペーサを前記液晶成分混合物内に分散させる工程を含む請求項22に記載の方法。さらに、前記サブストレートとは反対側に位置する反対側サブストレートであって透過性を有するものを提供する工程と、前記サブストレートおよび前記反対側サブストレートの表面を処理する工程であって、その表面を、全体的にまたは部分的に透過性または半透過性を有するとともに、前記反対側サブストレートとのポリマ接着を促進する表面処理材を用いて処理する工程と、前記厚さ規定維持工程の一部として、ミクロンオーダのサイズを有する複数のスペーサを前記液晶成分混合物内に分散させる工程と、前記反対側サブストレートを、前記サブストレート上の、前記液晶成分混合物と、前記複数のスペーサと、前記安定化ポリマとを覆うように配置する工程と、前記反対側サブストレートを、前記表面処理材を用いて、前記安定化ポリマに接着する工程とを含む請求項22に記載の方法。さらに、前記液晶デバイスを、前記サブストレートと前記反対側サブストレートとの間からの前記液晶成分混合物の漏れがないかまたはあるとしても実質的にないように、切断する工程を含む請求項25に記載の方法。さらに、前記安定化ポリマを切断した後に、前記透過性を有するサブストレートを、前記液晶成分混合物と前記安定化ポリマとから除去する工程を含む請求項22に記載の方法。さらに、前記外的刺激を前記液晶デバイスに一様に与える工程を含む請求項22に記載の方法。さらに、前記安定化ポリマを予め設定されたパターンを成すように形成するために、前記液晶デバイスの全体にわたり、前記外的刺激を非一様に与える工程を含む請求項22に記載の方法。前記塗布工程は、さらに、前記安定化ポリマを前記サブストレートの全体にわたり、あるパターンを成すように塗布する工程を含む請求項22に記載の方法。前記液晶成分混合物は、前記安定化ポリマに対して混和性を有しており、前記硬化工程は、前記安定化ポリマのマトリクスであって、それの内部に前記液晶成分混合物が滞留させられるものを形成する請求項22に記載の方法。前記塗布工程は、さらに、前記安定化ポリマを、前記液晶成分混合物の外周まわりに塗布する工程と、前記サブストレートと前記反対側サブストレートとの間の外側エッジを封止する工程とを含む請求項25に記載の方法。前記硬化工程は、前記安定化ポリマを固化する工程と、前記安定化ポリマを融解させて再固化する工程と、前記安定化ポリマを架橋結合する工程とのうちのいずれかを含む請求項22に記載の方法。前記硬化工程は、前記安定化ポリマに対する複数のアクションのうちのいずれかを含み、前記複数のアクションは、加熱と、光重合開始と、可視光照射と、紫外線照射と、電子線照射と、エポキシ硬化と、水の使用と、溶媒濃度の変化と、化学的促進剤の提供とを含む請求項22に記載の方法。さらに、光重合開始剤または熱重合開始剤を前記透過性または半透過性を有する表面処理材内に添加する工程を含む請求項23に記載の方法。さらに、前記液晶成分混合物の組成を、前記安定化ポリマの屈折率と実質的に同じ屈折率を有するように選択するか、または、前記安定化ポリマの組成を、前記液晶成分混合物の屈折率と実質的に同じ屈折率を有するように選択する工程を含む請求項22に記載の方法。さらに、前記クリアリングポイントを、前記大気温度の常温域より高温となるかまたは低温となるように変更し、それにより、前記液晶成分混合物のサーモトロピック特性が、大気温度環境以外の温度環境において予想される作動温度において発現されるようにする工程を含む請求項22に記載の方法。ポリマ安定化型で、サーモトロピック型で、温度応答切換え型thermallyswitchedで、低クリアリングポイント型で、液晶をベースとするデバイスであって調光を行う建材に使用することが好適であるものが、サーモクロミック型もしくはサーモトロピック型である可視近赤外フィルタ例えば、サーモクロミック窓フィルタであって、サーモリフレクティブ、サーモデフューシブ、明るくて、柔軟な構造体例えば、フィルムがある。本明細書に開示されているデバイスのいくつかの実施態様は、5つの基礎的な要素、すなわち、1以上のサブストレートと、光についての1以上の波長帯域に対して透過性または半透過性を有する1以上の表面処理材と、液晶混合物と、1以上の安定化ポリマと、複数のスペーサとにより構成してもよい。いくつかの実施態様においては、それら5つの要素がすべて存在するが、他のいくつかの実施態様においては、それら要素のうちの2以上の要素の機能が1つの要素に結合される。本明細書に開示されているいくつかの実施態様においては、前述のポリマ安定化液晶が、1以上のサブストレート上にコーティングされて硬化させられる。ポリマ安定化という用語は、ねじれネマティック液晶に関して言えば、しばしば、ネマティック状態自体の安定化を特に意味する。その理由は、そのようなポリマは、複数の液晶分子がネマティックリニア例えば、ホメオトロピックまたはプレーナなネマティックであるか、ねじれネマティックであるかを問わない配向を取ることを促進する配向で硬化させられ、液晶デバイス例えば、電光変換型ビデオディスプレイの要求事項であるスイッチング回数およびスイッチングエネルギーを減少させることが可能であるからである。ポリマ安定化という用語で説明される液晶デバイスまたは液晶組成は、しばしば、約5より低いパーセントのポリマを含有してきた。逆に、ポリマ分散という用語で説明される液晶デバイスまたは液晶組成は、しばしば、より高いパーセント例えば、10以上のポリマを含有してきた。しかし、それら2つの用語は、しばしば、相互に置換可能に使用されるとともに、ポリマネットワークなどのような前述の他の用語とも置換可能に使用される。この書類の解釈上、安定化という単語は、上述の複数の意味の超集合、機械的な封入もしくはカプセル化、間隔設定などがある。このように、この書類の文脈においては、ポリマ安定化液晶という用語は、ポリマ分散液晶PDLC、ポリマ強化液晶PELC、ポリマ安定化ねじれネマティックPSTN、ポリマネットワークねじれネマティックPNTN、ピクセル分離液晶ピクセル隔離液晶、ピクセル孤立液晶、PILC、および、他のLC合成組成であって複数のポリマが、本明細書に開示されている目的のために、液晶と混合され、液晶と分散させられ、または液晶と交互に並ばせられるものを包含する。さらに、この定義は、液晶の配向および形態morphologyから独立して解釈し、かつ、その定義が、ねじれネマティック状態およびそれを有するデバイスにとって好適な組成を説明するのみならず、スーパーツイスト型、垂直配向型、スメクティック型、ゲスト-ホスト型、ブルー相型、パイセル型、カイラル型、ディスコティック型、および、他の液晶状態およびそれを有するデバイスの多数の組合せをも説明するように、解釈すべきである。さらに、この定義は、前記ポリマを前記液晶から相分離するための特定のメカニズムも、前記ポリマの硬化または重合化例えば、熱、光重合開始剤、UV紫外線、可視光、制御された温度変化、溶媒濃度の変化、化学的触媒などによるを行うための特定のメカニズムも意味しないし、また、この定義は、それらメカニズムのいずれによっても影響を受けない。最後に、安定化というこの用語は、重合化のためのまさにその実際のメカニズムから独立して解釈し、かつ、複数のモノマを、付加型重合、縮合型重合、段階重合、連鎖重合または他のメカニズムによって結合することによって形成される複数のポリマが、いずれも安定化ポリマとして、前述と同様に、十分に説明されるように、解釈すべきである。本明細書に記載されているいくつかの例示的な実施態様においては、前記サブストレートを、光についてのいくつかの波長帯域に対して少なくとも部分的に透過性または半透過性を有するものとし、それにより、特性の波長帯域例えば、太陽から放射線であって、可視光と近赤外線とを有するものにおいて光の透過を許可することが可能である。ある例示的な実施態様においては、前記1枚のサブストレートまたは前記複数枚のサブストレートが、偏光を行う構造体または材料により構成されるかまたはそれを組み込み、それにより、光学シャッタを実現することが可能であり、その光学シャッタにおいては、それの液晶が、例えば、Powersらに付与された米国特許第7,755,829号に記載されているサーモトロピック型ねじれネマティック結晶である。別の例示的な実施態様においては、前記1枚のサブストレートまたは前記複数枚のサブストレートが、非偏光型にして、光学シャッタを実現することが可能であり、その光学シャッタにおいては、それの液晶が、例えば、Powersらによる米国特許出願公開第2010/0259698号に記載されているサーモトロピック型ゲスト-ホスト結晶である。透過性または半透過性を有する表面処理材が前記1枚のサブストレートまたは前記複数枚のサブストレートに塗布されるいくつかの事例においては、そのサブストレートの材料が前記表面処理材の必要十分な接着力を可能にすることが必要である点を除き、そのサブストレートの実際の組成は重要ではないかもしれない。他のいくつかの事例においては、前記表面処理材を、前記サブストレートと一体化させることが可能であり、そして、それら事例においては、そのサブストレートの組成は重要であるかもしれない。前述の、透過性を有する表面処理材は、サブストレート材に塗布されるか、または、可能性として、サブストレート材と一体化させられるすなわち、サブストレートが、表面処理材を必要としないか、または、それ自身、表面処理材として作用するように選択されたサブストレート。この表面処理材は、前述のポリマ安定化液晶材料の接着を促進するとともに、そのポリマ安定化液晶材料との化学反応を防止する。液晶の種類、サーモトロピック相転移の種類、および当該デバイスに採用されるポリマ安定化法の種類に応じ、前記表面処理材は、液晶配向層としても作用する可能性がある。このような場合には、その表面処理材が、複数の液晶分子の配向を促進することを目的として、ラビング処理され、延伸させられ、エンボス加工され、または、粗面化加工される、メチルシアノアクリレート、チオールエン接着剤、アクリレート、ジアクリレート、トリアクリレート、メタクリレート、ウレタンアクリレートおよびアクリル化エポキシを含むが、それらに限定されない。表面処理材の具体的ないくつかの例であって、今回の用途に適切である可能性があるものは、次のもののうちの少なくとも1つを非排他的に含んでおり、それらは、アクリル酸2-2-エトキシエトキシエチルアクリレート132ethylacrylate13と、テトラヒドロフルフルアクリレート18tetrahydrofurfurylacrylate18と、1,6ヘキサンジオールジアクリレート2216hexanedioldiacrylate22と、トリプロピレングリコールジアクリレート17tripropyleneglycoldiacrylate17と、ポリエチレングリコールジアクリレート10polyethyleneglycoldiacrylate10と、プロポキシ化ネオペンチルグリコールジアクリレート16propoxylatedneopentylglycoldiacrylate16と、トリメチロールプロパントリアクリレート28trimethylolpropanetriacrylate28と、エトキシル化トリメチロールプロパントリアクリレート19ethoxylatedtrimethylolpropanetriacrylate19と、Satromer社のSR295SR339SR340またはSR368と、Sartomer社のCN9008と、Sartomer社のCN991と、Sartomer社のPRO12127およびPRO12228と、Devcon社のPB樹脂接着という接着剤のシリーズのうちのいずれかと、BekaertSpecialtyFilms社のHardcoatDおよびHardcoatRBと、CrodaResins社のCN934CN94760CN970A60CN945B85およびUVS500と、UCBChemicals社のEBECRYLresin284および810と、Henkel社のPhotometric6000というシリーズのうちのいずれかとである。透過性または半透過性を有する無機コーティングであって、二酸化ケイ素SiO2、二酸化チタンTiO2、一酸化スズSnO、サファイヤ、ダイヤモンドライクカーボンおよび他の種々の材料のようなものが、ポリマ製フィルムを含む種々のサブストレートにますます利用可能となっている。当該液晶デバイスについてのいくつかの実施態様は、無機表面処理材を、有機表面処理材に代わるかまたはそれに追加するように用いることが可能である。前記表面処理材がサーモプラスチック材料熱可塑性材料例えば、ヒートシール処理の補助材として、または、前記複数のスペーサビーズを熱融解させて使用可能な状態にする手段としてであることも望ましい可能性がある。今回の用途に好適ないくつかの材料として、アモルファス非晶質ポリエチレンテレフタレートamorphouspolyethyleneterephthalateのようなアモルファスポリエステルamorphouspolyestersと、ポリエチレンテレフタレートグリコールpolyethyleneterephthalateglycolと、テレフタル酸エチレングリコールと1,4-シクロヘキサンジメタノールとのコポリマethyleneglycolterephthalicacid14cyclohexanedimethanolcopolymerとがあるが、他のものも多数存在し、それらは、フット素化エチレンプロピレンfluorinatedethylenepropylene、エチレンテトラフルオロエチレンethylenetetrafluoroethyleneおよびポリテトラフルオロエチレンpolytetrafluoroethyleneのような高融点熱可塑性材料highmeltingpointthermoplasticsを含んでいる。注記すべきことは、ポリエチレンテレフタレートpolyethyleneterephthalate、結晶性ポリエチレンテレフタレートcrystallinepolyethyleneterephthalateおよび2軸延伸ポリプロピレンbiaxiallyorientedpolypropyleneのような高複屈折性材料highbirefringencematerialsが、ポラライザおよび液晶の光学的性質と干渉するという理由で、一般的には、適していないが、異なる複数の層の複数の光軸が正しく位置合わせされれば、複屈折性が実際に利点となるいくつかの用途例えば、リターダまたはウエーブプレートとしてが存在する。複数のリターダおよび他の複数の複屈折性材料を光学スタックを成すように位置合わせするいくつかの方法が、先行技術において十分に説明されているため、ここでさらに詳細に説明することは不要である。一般に、液晶は、複数の液晶成分であって、次のいくつかの特性が実現されるように選択されたものの混合物により構成することが可能であり、それら特性としては、大気温度の通常範囲内のクリアリングポイント例えば、クリアリングポイントは、人間が生活する環境の温度室温、例えば、10°Cと40°Cとの間の温度に近い温度であるが、それより高いクリアリングポイントおよびそれより低いクリアリングポイントを用いることも可能であると、予想される最低作動温度より低い凝固点、例えば、人間が生活する特定の環境において通常遭遇する温度より低い凝固点すなわち、-40°Cより低温と、屋外環境において予想される製品寿命が長いことが実現される程度のUV安定性と、時間が経過しても複数の液晶成分が互いに分離しない程度の良好な混和性とがある。凝固点が低いことにより、液晶のネマティック範囲が広くなるbroadnematicrange、ネマティックに維持される温度範囲が広くなるとともに、液晶の結晶化が防止され、その液晶化が起こると、通常の室外温度において前記液晶が不透明となり、それにより、窓フィルムのように透過性が要求される用途において美観または、機能さえが損なわれてしまう。不可欠ではないが、液晶が低毒性であること、例えば、成人の経口摂取による致死量が100ml以上であることも望ましい。この点、複数のシアノビフェニルcyanobiphenylsの混合物であって、3CB4CB5CB6CB7CB8CB8OCBを含むものが良好に作用することが知られており、また、クリアリングポイントを必要量、昇温方向に調整するために、B2のような添加剤を少量、添加することが可能である。例えば、67の5CBと33の7CBの混合物は、約37°Cのクリアリングポイントを有する一方、40の3CBと40の5CBと20の7CBの混合物は、約33°Cのクリアリングポイントを有する。40の3CBと、4の4CBと、40の5CBと、15の7CBと、1のB2とが組み合せられたより複雑な混合物は、約34°Cのクリアリングポイントを有する。それら混合物のすべては、良好なUV安定性を有し、さらに、-40°Cより低い凝固点を有する。しかし、偶数番号を付与された複数のシアノビフェニル4CB6CB8CBを含有する混合物は、50°Cを超える温度に晒されると、時間と共に化学的安定性が劣化することが観察される可能性がある。建材という用途であって、昼間に取り得る温度最高温度は80°Cで、場合によっては90°Cでもあるものについては、それら液晶成分は、適切ではない可能性がある。逆に、奇数番号を付与された複数のシアノビフェニル3CB5CB7CBを含有する混合物は、それら上昇した温度において、時間の経過に対する安定性がより高く、よって、スマートウインドウsmartwindows、高性能窓のような建材の用途に特によく適している可能性がある。さらに、それら成分の組成を、クリアリングポイントを大気温度の通常範囲より高温にしたり低温にし、それにより、複数の液晶成分の混合物のサーモトロピック特性が、大気環境以外の環境において予想される作動温度において発現するようにするために、変更することが可能であり、その大気環境以外の環境は、例えば、自動車、飛行機および宇宙船を含むが、それらに限定されない。他の有用な添加剤は、エステルおよびシアノテルフェニルcyanoterphenylを含むことが可能であり、また、前記液晶は、Merck社のZLI811またはHuaruiScientific社のS811のようなカイラルドーパントを少量通常、1の約10分の1であるが、これまで、それとは異なる量が問題なく用いられてきた含有することも可能であり、その目的は、ネマティック相からアイソトロピック相への転移およびその逆向きの転移の間、または、他の複数のサーモトロピック相間の転移の間、前記液晶のディスクリネーション線の出現を抑制することにある。多くのLC液晶成分とは異なり、5CBおよび6CBは、室温で液体であり、室温であると通常では固体である多数の他の液晶成分にとっての効果的な溶剤として作用することが可能である。よって、室温では粉末状である液晶成分を、室温では液体である他の液晶成分に混合させることが、それら液晶成分の複数の粉末を融解させ、その後、一緒に混合させる方法よりも、それら粉末を一緒に混合させ、その後、それら粉末がすべて溶解するまで加熱する方法よりも、便利である。その液晶が共晶混合物であることと、その液晶が、低クリアリングポイントに加えて広いネマティック範囲を有することとのうちの少なくとも1つが成立する可能性がある。複数の液晶成分を混合させる技術は一般に知られており、上述のいくつかの組成は、本技術についてのいくつかの例示的な実施態様に過ぎない。クリアリングポイントのような性質は、複数の成分のそれぞれのクリアリングポイントの平均値であって、その混合物内のそれぞれの成分の配合比率によって重み付けされたものに近づく傾向がある。凝固点のような他の性質は、異種の複数の成分をある方法で混合させることによって改善され、その方法によれば、2つの成分は、それぞれ、35°C例の凝固点を有するが、それら成分が一緒に混合させられると、それら成分は、通常、一層より低い凝固点例えば、-40°Cより低いを有するようになり、なぜなら、異種の複数の分子において完全な結晶秩序を実現するために、より低い温度すなわち、より低速の分子運動が必要であるからである。UV耐性のような、さらに別の性質が、前記混合物のうち、最も弱い成分によって決まり、なぜなら、前記混合物の複数の成分のうちのいずれかが分解し始めるとすぐに、不要な化学組成物が出現し始まるからである。複数の混合物は、意図された環境においてそれら混合物が互いに混和するように選択することが可能である。それらは、液晶の分野においてよく知られた原理であり、また、本明細書に開示されている技術に適している種々の液晶混合物を生成することが可能である。本明細書に記載されているいくつかのデバイスについてのいくつかの実施態様に使用することが可能である複数の液晶成分の部分的なリストは、次のものを含むことが可能であり、それらは、パラ-置換ベンズアルデヒドparasubstitutedbenzaldehydeとパラ置換アニリンparasubstitutedanilineとの反応から一般に調製されるベンジリデンアニリンbenzylideneanilines、適切なアルデヒドaldehydeとp-アミノスチレンpaminostyreneとの反応から調製されるN-p-アルコキシベンジリデン-p-アミノスチレンNpamiostyrenes、ベータシトステロールbetasitosterolの誘導体、シアノベンジリデンアミノ-シンナメートcyanobenzylideneaminocinnamateの活性アミルエステルamylester、p-フェニレンp-アルコキシベンゾエートpphenylenepalkoxybenzoatesなどのp-フェニレンpphenylene含有化合物、アミノアセトフェノンaminoacetophenones、アミノプロピオフェノンaminopropiophenones、フェニレンジアミンphenylenediamines、クロロフェニレンジアミンchlorophenylenediamines、テレフタルterephthals、p,p’-二置換ジフェニルアセチレンpp’disubstituteddiphenylacetylenes、p,p’-二置換-1,4-ジフェニルブタジエンpp’disubstituted14diphenylbutadienes、p,p’-二置換フェニルベンゾエートpp’disubstitutedphenylbenzoates、置換フェニルアルキルカーボネートsubstitutedphenylalkylcarbonatesおよび炭酸ジフェニルdiphenylcarbonates、p-n-アルキル安息香酸pnalkylbenzoicacids、p-n-アルコキシ安息香酸pnalkoxybenzoicacids、およびp-置換ベンズアルデヒドpsubstitutedbenzaldehydesから調製されるシッフ塩基ならびに以下のタイプの化合物、すなわち、p-フェニレンジアミンpphenylenediamines、4,4’-ジアミノビフェニル44’diaminobiphenyls、4-フェニルアゾアニリン4phenylazoanilines、ナフチルアミンnaphthylamines、およびナフチレンジアミンnaphtylenediaminesなどの芳香族有機化合物および脂肪族有機化合物である。本明細書に記載されているいくつかの実施態様に使用される具体的な複数の液晶化合物は、次のもののうちの少なくとも1つを含むことが可能であり、それらは、エチルp-4-エトキシベンジリデンアミノシンナメートethylp4ethoxybenzylideneaminocinnamate、p,p’-アゾキシ安息香酸ジエチルエステルpp’azoxybenzoicaciddiethylester、N-p-メトキシベンジリデン-p-アミノスチレンNpaminostyrene、Npaminostyrene、p-アゾキシアニソールpazoxyanisole、p-ヘキシルオキシベンザルアジンphexyloxybenzalazine、p-アゾキシ-フェネトールpazoxyphenetole、p-アニシリデン-p-ビフェニルアミンpanisylidenepbiphenylamine、p-エトキシベンジリデン-p-ビフェニルアミンpethoxybenzylindenepbiphenylamine、p-アニシリデン-p-アミノフェニルアセテートpanisylidenepaminophenylacetate、p-エトキシベンジリデン-p-アミノフェニルアセテートpethoxybenzylidenepaminophenylacetate、p-n-ヘキシルオキシベンジリデン-p-アミノフェニルアセテートpnhexyloxybenzylidenepaminophenylacetate、p-n-ヘキシルオキシベンジリデン-p-アミノフェニルアセテートpnhexyloxybenzylidenepaminophenylacetate、デカ-2,4-ジエン酸deca24dienoicacid、4,4’ジ-n-ヘプトキシアゾキシベンゼン44’dinheptoxyazoxybenzene、4,4’ジ-n-ペントキシアゾキシベンゼン44’dinpentoxyazoxybenzene、4,4’ジ-n-ブトキシアゾキシベンゼン44’dinbutoxyazoxybenzene、4,4’ジエトキシ-アゾキシベンゼン44’diethoxyazoxybenzene、ウンデカ-2,4-ジエン酸undeca24dienoicacid、ノナ-2,4-ジエン酸nona24dienoicacid、4,4’-ジメトキシスチルベン44’dimethoxystilbene、2,5-ジp-エトキシベンジリデンシクロペンタノン25dicyclopentanone、2,7-ジ-ベンジリデンアミノフルオレン27difluorene、2-p-メトキシベンジリデンアミノ-フェナントレン2pmethoxybenzylideneaminophenanthrene、4-メトキシ-4-ニトロ-p-テルフェニル4methoxy4nitropterphenyl、4-p-メトキシベンジリデンアミノビフェニル4pmethoxybenzylideneaminobiphenyl、4,4’-ジベンジリデンアミノビフェニル44’dibiphenyl、p-n-ヘキシル安息香酸pnhexylbenzoicacid、p-n-プロポキシ安息香酸pnpropoxybenzoicacid、トランス-p-メトキシケイ皮酸transpmethoxycinnamicacid、6-メトキシ-2-ナフトエ酸6methoxy2naphtholicacid、p-フェニレンジ-p-アニセートpphenylenedipanisate、p-フェニレンジ-p-エトキシベンゾエートpphenylenedipethoxybenzoate、p-フェニレンジ-p-n-ヘキシルオキシベンゾエートpphenylenedipnhexyloxybenzoate、p-フェニレンジ-p-n-ヘプチルオキシベンゾエートpphenylenedipnheptyloxybenzoate、p-フェニレンジ-p-n-オクチルオキシベンゾエートpphenylenedipnoctyloxybenzoate、1,4-ビシクロ[2.2.2.]オクチレンジ-p-アニセート14bicyclo222octylenedipanisate、1,4-ビシクロ[2.2.2]オクチレンジ-p-n-オクチルオキシベンゾエート14bicyclo222octylenedipnoctyloxybenzoate、トランス-1,4-シクロへキシレンジ-p-n-ブトキシベンゾエートtrans14cyclohexylenedipnbutoxybenzoate、4,4’-ジp-メトキシベンジリデンアミノジベンジル44’didibenzyl、p,p’-ジアセトキシスチルベンpp’diacetoxystilbene、1,2-ジp-メトキシフェニル-アセチレン12diacetylene、p-p-アセトキシアゾ安息香酸pbenzoicacid、1,4-ジ-p-メトキシフェニル-ブタジエン14dibutadiene、p-アニサル-p-アニシジンpanisalpanisidine、p,p’-ジメトキシジベンザル-1,4-ナフタレンジアミンpp’dimethoxydibenzal14naphthalenediamine、p-n-ブチル安息香酸pnbutylbenzoicacid、p,p’-ジ-n-ブチルジフェニルピリダジンpp’dinbutyldiphenylpyridazine、p-p-シアノベンザルアニシジンpanisdine、p-p-メトキシベンゾキシ安息香酸p4phenylazonaphthalene、N-p-メトキシベンジリデン-p-n-ブチルアニリンNpnbutylaniline、N-p-n-オクチルオキシベンジリデン-p-n-ブチルアニリンNpnbutylaniline、p-アニシリデン-p-フェニルアゾアニリンpanisylidenepphenylazoaniline、N,N’-ジベンジリデンベンジジンNN’dibenzylidenebenzidine、N,N’-ジp-n-ヘキシルオキシベンジリデンベンジジンNN’dibenzidine、p-ビスヘプチルオキシベンゾイルオキシベンゼンpbisbenzene、p-n-プロポキシ安息香酸pnpropoxybenzoicacid、p-n-ブトキシ安息香酸pnbutoxybenzoicacid、p-n-アミルオキシ安息香酸pnamyloxybenzoicacid、p-n-ヘキシルオキシ安息香酸pnhexyloxybenzoicacid、p-n-ヘプチルオキシ安息香酸pnheptyloxybenzoicacid、p-n-オクチルオキシ安息香酸pnoctyloxybenzoicacid、ブチル-p-p-エトキシフェノキシカルボニルフェニルカーボネートbutylpphenylcarbonate、p-p-エトキシ-フェニルアゾ-フェニルヘプタノエートpphenylheptanoate、4-[p-ヘキシルオキシカルボニルオキシベンジリデンアミノ]-1-ペンチルオキシベンゼン4amino1pentyloxybenzene、N-p-ペンチルオキシカルボニルオキシベンジリデン]-p-アニシジンNpbenzylidenepanisidine、p-[p-ブトキシフェニルアゾ]フェニルブチルカーボネートpazophenylbutylcarbonate、p-p-エトキシフェニルアゾフェニルヘキサノエートpphenylhexanoate、p-p-エトキシ-フェニルアゾフェニルバレレートpphenylvalerate、p-[p-エトキシベンジリデンアミノ]ベンゾニトリルpaminobenzonitrile、p-[p-メトキシベンジリデンアミノ]ベンゾニトリルpamonobenzonitrile、エチルp-[p-メトキシベンジリデンアミノ]シンナメートethylpaminocinnamate、p-p-エトキシフェニルアゾ-フェニルクロトネートpphenylcrotonate、p-[p-メトキシベンジリデンアミノ]-フェニルp-トルエートpaminophenylptoluate、p-[p-メトキシベンジリデンアミノ]-フェニルベンゾエートpaminophenylbenzoate、p-[p-エトキシベンジリデンアミノ]フェニルベンゾエートpaminophenylbenzoate、N,N’-ジp-メトキシベンジリデン-α,α’-ビトルイジンNN’diαα’bitoluidine、p-アニサルアジンpanisalazine、4-アセトキシ-3-メトキシケイ皮酸4acetoxy3methoxycinnamicacid、p-アセトキシケイ皮酸pacetoxycinnamicacid、4’-[p-ペンチルオキシカルボニルオキシベンジリデンアミノバレロフェノールジエチルp,p’-アゾキシジシンナメート4’aminovalerophenoldiethylpp’azoxydicinnammate、4-ブトキシベンジリデン-4’-アミノアセトフェノン4butoxybenzylidene4’aminoacetophenone、4-デシルオキシベンジリデン-4’-アミノアセトフェノン4decyloxybenzylidene4’aminoacetophenone、4-ドデシルオキシベンジリデン-4’-アミノアセトフェノン4dodecyloxybenzylidene4’aminoacetophenone、4-ヘプチルオキシベンジリデン-4’-アミノアセトフェノン4heptyloxybenzylidene4’aminoacetophenone、4-ヘキシルオキシベンジリデン-4’-アミノアセトフェノン4hexyloxybenzylidene4’aminoacetophenone、4-メトキシベンジリデン-4’-アミノアセトフェノン4methoxybenzylidene4’aminoacetophenone、4-ノニルオキシベンジリデン-4’-アミノアセトフェノン4nonyloxybenzylidene4’aminoacetophenone、4-オクチルオキシベンジリデン-4’-アミノアセトフェノン4octyloxybenzlidene4’aminoacetophenone、4-ペンチルオキシベンジリデン-4’-アミノアセトフェノン4pentyloxybenzylidene4’aminoacetophenone、4-プロポキシベンジリデン-4’-アミノアセトフェノン4propoxybenzylidene4’aminoacetophenone、4-ブトキシベンジリデン-4’-アミノプロピオフェノン4butoxybenzylidene4’aminopropiophenone、4-ヘプチルオキシベンジリデン-4’-アミノプロピオフェノン4heptyloxybenxylidene4’aminopropiophenone、4-ヘキシルオキシベンジリデン-4’-アミノプロピオフェノン4hexyloxybenzylidene4’aminopropiophenone、4-メトキシベンジリデン-4’-アミノプロピオフェノン4methoxybenzylidene4’aminopropiophenone、4-ノニルオキシベンジリデン-4’-アミノプロピオフェノン4nonyloxybenzylidene4’aminopropiophenone、4-オクチルオキシベンジリデン-4’-アミノプロピオフェノン4octyloxybenzylidene4’aminopropiophenone、4-ペンチルオキシベンジリデン-4’-アミノプロピオフェノン4pentyloxybenzyidene4’aminopropiophenone、4-プロポキシベンジリデン-4’アミノプロピオフェノン4propoxybenzylidene4’aminopropiophenone、ビス-4-ブロモベンジリデン-2-クロロ-1,4-フェニレンジアミンbis2chloro14phenylenediamine、ビス-4-クロロベンジリデン-2-クロロ-1,4-フェニレンジアミンbis2chloro14phenylenediamine、ビス-4-n-デシルオキシベンジリデン-2-クロロ-1,4-フェニレンジアミンbis2chloro14phenylenediamine、ビス-4-n-ドデシルオキシベンジリデン-2-クロロ-1,4-フェニレンジアミンbis2chloro14phenylenediamine、ビス-4-n-ヘキシルオキシベンジリデン-2-クロロ-1,4-フェニレンジアミンbis2chloro14phenylenediamine、ビス-4-メトキシベンジリデン-2-クロロ-1,4-フェニレンジアミンbis2chloro14phenylenediamine、ビス-4-ノニルオキシベンジリデン-2-クロロ-1,4-フェニレンジアミンbis2chloro14phenylenediamine、ビス-4-n-オクチルオキシベンジリデン-2-クロロ-1,4-フェニレンジアミンbis2chloro14phenylenediamine、ビス-4-n-ペンチルオキシベンジリデン-2-クロロ-1,4-フェニレンジアミンbis2chloro14phenylenediamine、ビス-4-ブロモベンジリデン-1,4-フェニレンジアミンbis14phenylenediamine、ビス-4-クロロベンジリデン-1,4-フェニレンジアミンbis14phenylenediamine、ビス-4-n-デシルオキシベンジリデン-1,4-フェニレンジアミンbis14phenylenediamine、ビス4-n-ドデシルオキシベンジリデン-1,4-フェニレンジアミンbis14phenylenediamine、ビス-4-フルオロベンジリデン-1,4-フェニレンジアミンbis14phenylenediamine、ビス-4-n-ヘプチルオキシベンジリデン-1,4-フェニレンジアミンbis14phenylenediamine、ビス-4-n-ヘキシルオキシベンジリデン-1,4-フェニレンジアミンbis14phenylenediamine、ビス-4-n-ノニルオキシベンジリデン-1,4-フェニレンジアミンbis14phenylenediamine、ビス-4-n-ヘキシルオキシベンジリデン-1,4-フェニレンジアミンbis14phenylenediamine、ビス-4-n-ノニルオキシベンジリデン-1,4-フェニレンジアミンbis14phenylenediamine、ビス-4-n-オクチルオキシ-ベンジリデン-1,4-フェニレンジアミンbis14phenylenediamine、ビス-4-n-ペンチルオキシベンジリデン-1,4-フェニレンジアミンbis14phenylenediamine、テレフタル-ビス-p-ブロモアニリンterephthalbis、テレフタル-ビス-p-クロロアニリンterephthalbis、テレフタル-ビス-p-フルオロアニリンterephthalbis、テレフタル-ビス-p-ヨード-アニリンterephthalbisおよびそれらと同等なものである。本明細書に記載されているいくつかの実施態様に使用される複数のネマティック液晶材料は、次のものを含むことが可能であり、それらは、p-アゾキシアニソールpazoxyanisole、p-アゾキシフェネトールpazoxyphenetole、p-ブトキシ安息香酸pbutoxybenzoicacid、p-メトキシ-ケイ皮酸pmethoxycinnamicacid、ブチル-p-アニシリデン-p-アミノシンナメートbutylpanisylidenepaminocinnamate、アニシリデンp-アミノ-フェニルアセテートanisylidenepaminophenylacetate、p-エトキシ-ベンザル-アミノ-α-メチル-ケイ皮酸pethoxybenzalaminoαmethylcinnamicacid、1,4-ビスp-エトキシベンジリデンシクロヘキサノン14biscyclohexanone、4,4’-ジヘキシルオキシベンゼン44’dihexyloxybenzene、4,4’-ジヘプチルオキシベンゼン44’dihexyloxybenzene、アニサル-p-アミノ-アゾ-ベンゼンanisalpaminoazobenzene、アニサルダジンanisaldazine、α-ベンゼン-アゾ-アニサル-α’-ナフチルアミンαbenzeneazo、n,n’-ノノキシベンゼントルイジンnn’nonoxybenzetoluidine、一般的な群のアニリンanilinep-n-アルコキシベンジリデン-p-n-アルキルアニリンpnalkoxybenzylidenepnalkylanilines、例えば、p-メトキシベンジリデンp’-n-ブチルアニリンpmethoxybenzylidenep’nbutylaniline、p-n-ブトキシベンジリデン-p’-アミノフェニルアセテートpnbutoxybenzylidenep’aminophenylacetate、p-n-オクトキシベンジリデン-p’-アミノフェニルアセテートpnoctoxybenzylidenep’aminophenylacetate、p-n-ベンジリデンプロピオネート-p’-アミノフェニルメトキシドpnbenzylideneproprionatep’aminophenylmethoxide、p-n-アニシリデン-p’-アミノフェニルブテレートpnanixylidenep’aminophenylbuterate、p-n-ブトキシベンジリデン-p’-アミノフェニルピートエートpnbutoxybenzylididenep’aminophenylpeatoateおよびそれらの混合物である。有用な複数の共役シアノ-有機組成物は、次のものを含んでおり、それらは、7,7’,8,8’-テトラシアノキノジメタン77’88’tetracyanoquinodimethaneTCNQ、2,4,7,-トリニトロ-9-フルオレニリデン-マロノ-ニトリルmalononitrileTFM、p-[N-p’-メトキシベンジリデンアミノ]-n-ブチル-ベンゼンpNaminonbutylbenzeneMBBA、p-[N-p’-エトキシベンジリデンアミノ]-ブチルベンゼンpNaminobutylbenzeneEBBA、p-[N-p’-メトキシベンジリデンアミノ]フェニルブチレートpNaminophenylbutyrate、n-ブチル-p-p’-エトキシフェノキシカルボニルフェニルカーボネートnbutylpphenylcarbonate、p-メトキシ-p’-n-ブチルアゾキシベンゼンpmethoxyp’nbutylazoxybenzene、p-エトキシ-p’-n’-ブチルアゾベンゼンpethoxyp’n’butylazobenzene、p-[N-p’-メトキシベンジリデンアミノ]ベンゾニトリルpNaminobenzonitrileBBCA、p-[N-p’-メトキシベンジリデンアミノ]ベンゾニトリルpNaminobenzonitrileBBCA、p-[N-p’-ヘキシルベンジリデンアミノ]ベンゾニトリルpNaminobenzonitrileHBCA、ペンチルフェニルメトキシベンゾエートpentylphenylmethoxybenzoate、ペンチルフェニルペンチルオキシベンゾエートpentylphenylpentyloxybenzoate、シアノフェニルペンチルベンゾエートcyanophenylpentylbenzoate、シアノフェニルヘプチルオキシベンゾエートcyanophenylheptyloxybenzoate、シアノフェニルオクチルオキシベンゾエートcyanophenyloctyloxybenzoate、およびシアノフェニルメトキシベンゾエートcyanophenylmethoxybenzoateである。原則として、以上説明した複数の液晶材料のいずれも、それら液晶材料が、それぞれ目標であるクリアリングポイント、凝固点、UV安定性および混和性を実現するために正確な配合比率で混合されることを条件に、当該液晶デバイスについてのいくつかの実施態様の成分として作用し得る。例えば、書籍LiquidCrystalDispersionsPaulSDrzaic著、WorldScientificPublishingCoLtd社発行、1995年、ISBN9810217455であって、それの全体が引用によって本明細書に合体させられるものは、ポリマ分散型液晶のための数百の製法を含む業界の概要を述べている。いずれの場合にも、それら組成formulas、配合が、電気的に作動するデバイス例えば、ビデオディスプレイに使用されることを意図して説明されている。多くの場合、積層された複数の透明電極が特に注記される。さらに、液晶のクリアリングポイントが、一般的に、述べられていないし、それについての見解も存在せず、その理由は、電光変換型の液晶デバイスのクリアリングポイントは、それらデバイスについて予想されるexpected、想定される作動温度をはるかに超えていると一般的に仮定されているからである。サーモトロピック液晶および低クリアリングポイント型液晶は、述べられていないし、示唆されてもおらず、また、複数の液晶混合物が、それぞれの製品名で呼称される場合に、それら液晶混合物は、E7のような、市販されるいくつかの調合品であり、それら調合品は、サーモクロミックまたはサーモトロピックな建材が温度に応答して自身の状態を切り換えることが実用的に必要である実用スイッチング範囲をかなり超えるクリアリングポイントを明確に規定しているただし、前記書籍には記述されていない。例えば、Merck社のE7という混合物は、約60°C約140°Fのクリアリングポイントを有するが、サーモトロピックな建材例えば、温度応答切換え型のスマート高性能窓フィルムについての複数のクリアリングポイントの範囲は、10°Cと40°Cとの間においてより典型的である可能性があるただし、0°Cから60°Cまでの、より広い温度範囲から選択されるいくつかの温度も採用される可能性がある。したがって、理解すべきことは、Drzaic氏によって説明されるとともに要約された組成は、温度応答切換え型電気的に切り換えられる型式とは異なるのポリマ分散型液晶光学デバイスを含んでいないということである。しかし、Drzaic氏によって説明されたいくつかの実施態様に対するサーモトロピックな等価物は、透過性を有する複数の導電層のような電気的要素appartus、部品を取り外すとともに、高クリアリングポイントを有する液晶であって特定されたものに代えて、化学的性質が類似する低クリアリングポイントを有する液晶を用いることによって構成することが可能である例えば、E7に代えて、3CBと5CBと7CBとの混合物を用いる。この種の調合品は、作用および用途が、Drzaic氏によるかまたは先行技術において説明されるとともに引用されたいくつかの実施態様とは顕著に異なり、また、この種の調合品は、本明細書においては、明示的に説明されることも考慮されることもない。したがって、本明細書に開示されている技術についてのいくつかの実施態様は、Drzaic氏によって説明された複数の実施態様に対するサーモトロピックな等価物という形態を取ることも可能である。安定化ポリマは、重量または体積で表現すると、0.01と99.9との間にある濃度となるように、液晶内で混合される実現したいデバイスおよび機能に依存するか、または、前記液晶のある部分内に空間分散的に混合される可能性があり、また、この安定化ポリマは、硬化可能なポリマ材、熱可塑性ポリマ材、熱硬化性ポリマ材または架橋結合可能なポリマ材によって構成される可能性がある。この種の材料のいくつかの例は、Sartomer社のSR295SR339CD2098CN120CN135またはCN153と、ビスフェノール-AエポキシジアクリレートbisphenolAepoxydiacrylateと、Norland社の656878および81という光学接着剤と、Devcon社のPB樹脂接着という接着剤のシリーズのうちのいずれかと、Loctite社の3942とを含むが、それらに限定されない。この安定化ポリマは、一端のみに官能基が結合されたfunctionalizedateitherend複数の分子例えば、Sartomer社のCD9038のようなジアクリレートと、複数の官能化液晶分子例えば、官能化6CBであって、SigmaAldritch社により、カタログ番号588474として販売され、これは、CAS番号が117318919であるC23H25NO3としても知られているとにより構成されるか、または、それらを含有することも可能である。さらに、前述の、優れた表面処理材を製作する材料であって、今回の用途に用いるものは、原則として、表面処理材として先に列挙された複数の材料のうちのいずれでも安定化ポリマとしても使用可能であるように、安定化ポリマとして作用することも可能である。例えば、Sartomer社のPRO12228というポリマが、表面処理材としても安定化ポリマとしても用いられる場合には、最終的な構造体の引き裂き強度が比較的高く、なぜなら、そのPRO12228というポリマは、自身に接着する力が、ほとんどの他のポリマに接着する力より大きいからである。安定化ポリマは、1以上の光重合開始剤例えば、Irgacure社の1173を、その光重合開始剤が、光についての特定のいくつかの波長に感応して高分子化するように、含有したり、熱重合開始剤例えば、AIBNを、その熱重合開始剤が熱に感応して高分子化するように含有することも可能である。硬化を引き起こす刺激は、UV硬化ランプの場合と同様に、当該デバイスの全面にわたって完全に一様にまたは不完全に一様に与えるか、または、あるパターンを成すように例えば、フォトマスク、回折格子、干渉パターン、プログラムされたprogramed、予め決められた照射経路などを介して与えることが可能である。さらに、その刺激は、安定化ポリマの相分離および/または硬化の速度を調節するために、時間と共に変化させる例えば、ストローブライトまたはパルス幅変調コントローラを介してことが可能である。理解すべきことは、積層構造体分布ブラッグリフレクタおよび他の干渉型フィルタを含むおよび3次元構造体フォトニック結晶、ホログラフィック格子、画像、パターンであって、分散効果、または色素分子のような他の成分もしくは物体のためのアンカリングポイントとして作用することが可能である。ポリマネットワークを液晶内に形成すると、複数の屈折率不一致界面refractionmismatchinterfaces、屈折率が互いに異なる媒質同士が接触する境界面であってヘイズに寄与するものが発生する。したがって、前記ポリマおよび/または液晶を、前記ポリマの屈折率を、少なくとも1つの光学定数もしくは光軸に沿った方向における前記液晶の屈折率および/または前記サブストレート、表面処理材もしくは他の部品の屈折率に一致させるために選択することが望ましい。偏光された光例えば、偏光を行うサブストレートを透過した光であるようにについて、その偏光と相互作用を行う液晶の屈折率が、ポリマ安定化型液晶、官能化例えば、メタクリル化ガラス、または、ポリマ製の複数の球であってミクロンオーダのサイズを有するもの例えば、3.5ミクロン以上の直径を有するものにより構成されることが可能である。積水化学のミクロパールSekisuiMicropearlというスペーサおよびMerck社のLicristarというスペーサが、この用途のためにうまく作用することが知られている。しかし、それらスペーサビーズのコストが高い主な理由は、形状が精密に球形を成すことと、寸法公差が狭いことにある。サイズ分布粒度分布、サイズのばらつきおよび/または形状分布形状のばらつきが大きい複数のスペーサビーズの組成を用いることも可能であり、この場合には、コストがかなり低減する可能性がある。ばらつきが大きい複数のスペーサビーズと、ばらつきが小さい複数のスペーサビーズとの混合例えば、50の、ばらつきが大きい複数のスペーサビーズと、50の、Licristarという複数のスペーサビーズを用いることも可能である。しかし、粒度分布粒度のばらつきが大きいほど、一般に、セルギャップも大きいことを示唆するため、いくつかの場合には、スペーサビーズの節約額が、使用する液晶の量の増加によって減殺されてしまう可能性がある。複数のスペーサは、球形であることが不要であり、また、多くの場合、透過性を有することが不要であるが、実際には、サブストレート材の一部または表面処理材の一部である可能性があり、その理由は、数ミクロンのサイズを有する複数の球または他の複数の物体が、上述のいくつかの材料と混合されるという理由と、複数の突部、または、化学的に自己組織化されるという理由とのうちのいずれかである。例えば、複数本の線または複数個のドットより成るグリッドパターンであって、材料の表面に組み立てられるかまたはエンボス加工されたものは、複数のスペーサビーズと同じ機能を果たし得る。別の例示的な実施態様においては、複数のスペーサビーズが、ポリマ例えば、Sartomer社のPRO12228と混合されるとともに、前記サブストレートの表面上に表面処理材としてコーティングされる。上述したいくつかの理由により、それらスペーサビーズの屈折率を、液晶、安定化ポリマまたは他の部品もしくは層の屈折率に一致させ、それにより、それらがヘイズに寄与する程度を低減することが望ましい可能性がある。図1は、Powerらによる米国特許出願第2010/0045924号を出典とし、非ポリマ安定化型サーモトロピック液晶をベースとした光学フィルタ100を示す概略図である。複数のサブストレート材101例えば、複数の偏光フィルム間のスペース空間が、液晶102と複数のスペーサ103との混合物によって充填されている。それらスペーサ103は、この設計態様においては、微小であり、球形であり、しかも、サイズに関するばらつきが小さく、よって、複数のサブストレート101の間に一様な厚さが一定のセルギャップが、液晶102の光学的特性が、場所によって不適切な方法で変動することがないように、実現される。図2は、サーモクロミック光学フィルタデバイス200を示す概略図であり、そのフィルタデバイス200は、ポリマ安定化型サーモトロピック液晶混合物であって前述のいくつかの実施態様に従うものを用いる。本実施形態においては、図1に示すものと同様に、液晶混合物202が、複数のサブストレート材201例えば、複数の偏光フィルム間のスペースを充填する。しかし、先行技術とは対照的に、フィルタデバイス200は、1または複数のセル壁またはエッジガスケットによって形成され、それらセル壁またはエッジガスケットは、1または複数の液晶セルを形成する安定化ポリマ205または安定化ポリマ混合物205から形成される。この構成は、例えば、安定化ポリマ205を、複数のサブストレート201の間に、フィルタデバイス200の周囲に沿って射出するとともに、その射出された安定化ポリマ205を熱、UV放射線または他の適切な硬化法によって硬化させることにより、達成することが可能である。これに代えて、安定化ポリマ205を、表面処理材を組み込んでcombinedwith、組み合わせて単一層を構成するとともに、安定化ポリマ205の材料がヒートシール処理熱融着可能であり、かつ、ガスケットが、ヒートシーラにより、フィルタデバイス200の周囲または他の位置であってフィルタデバイス200の内部の位置するかもしくはフィルタデバイス200の表面に対して垂直の位置に形成可能であるように、選択することが可能である。いずれの場合にも、安定化ポリマ205は、液晶混合物205がフィルタデバイス200から漏れてしまうことを防止する滞留障壁を形成する。これに代えて、同一であるかまたは等価である模様patternパターンを、硬化させるか、凹凸加工エンボス加工するか、または他の方法でサブストレート201または表面処理材内に形成することが可能であり、これにより、同じ効果を奏する複数の壁が生成される。この場合、サブストレート201または表面処理材と、安定化ポリマ205とは、実際には、互いに同一の材料である。例示的な一実施態様においては、安定化ポリマ205を、フィルタデバイス200の組立時に、プレポリマとして、液晶混合物202の全体にわたって分散させることが可能である。フィルタデバイス200には、その後、UVまたは同様な放射線を、フォトマスクまたは他の周期的構造体であって光減衰能力を有するものを通過するように、照射することが可能であり、その照射は、前記プレポリマの相分離および硬化により、複数のセル壁または複数のエッジガスケットであってフィルタデバイス200を複数の液晶セルに分割するものが形成されるように行われる。この構成配列には、フィルタデバイス200を、複数の小片液晶セルに例えば、鋏または他の切断刃ブレードを用いて切断することが可能であるとともに、液晶混合物202が、前記複数の液晶セルのうち切断されていないもののそれぞれの内部に滞留させられるという利点がある。よって、フィルタデバイス200を、例えば、その使用する時点において、リサイズすることが可能である。さらに、液晶混合物202が適切に選択されれば、その粘性および表面張力が、サブストレート201の表面エネルギーまたは湿潤性との組合せにおいて、液晶混合物202が、前記複数の液晶セルのうち切断されたものの内部にさえ滞留させられるものとなる。すなわち、加えられた力またはねじりのような機械的な力が、液晶混合物202を押し出すのに十分な大きさであるか、または、液晶混合物202を押し退ける空気の侵入を許容するのに十分な大きさであるといえども、液晶混合物202が、前記切断されたセルから漏れ出すのではなく、その切断されたセル内に滞留させられることは、エネルギー的に有利である。この場合、望ましいことは、別の安定化ポリマ205を、切断されたエッジに沿って塗布し、それを上述のいくつかの硬化法のいずれかによって硬化させ、それにより、切断されたエッジを再度封止し、それにより、切断されるかまたはリサイズされた1または2以上の液晶デバイスのうちのサーモトロピックもしくはサーモクロミックな領域を極大化することである。このようにしてエッジが安定化させられたedgestabilized、エッジから液晶が漏れることが阻止されたフィルタデバイス200についての例示的な一態様においては、上側サブストレートおよび下側サブストレートがそれぞれ、同じサイズで、複数の部分に切断される。アクリル系の表面処理材、例えば、イソプロパノール中に溶媒和されたSartomer社のPRO12228が、2枚のフィルムに、Mayer社のロッドを用いて与えられ、それにより、約1.4ミクロンの厚さになるまで乾燥させられることが可能であり、そして、この表面処理材は、水銀UV灯の下、合計UV-A照射量が26Jcm2となるまで、硬化させられる。配向層が、各表面を、クロスで被覆されたラビングバー、回転式バフ用シリンダまたは同様な道具を用いてラビング処理することによって、各表面に与えられる。液晶LCと複数のスペーサビーズとの混合物が、前記2枚のフィルム間に注入され、ローラ、スキージ、フェルトで被覆されたパテナイフまたは同等なものを用いて延ばし拡げられ、そして、余分な液晶が、前記2枚のフィルムの複数のエッジから、紙タオルまたはクリーンルーム用表面拭き取りクロスを用いて拭い捨てられる。当該フィルタデバイス200の4つのエッジのすべてが、その後、4分の1インチ幅のガスケットを用いて封止され、そのガスケットは、Devcon社の18305というフォトポリマ感光性樹脂を材料として製作され、先端部にニードルを有する空圧シリンジを用いて、当該フィルタデバイス200の周囲に沿って射出され、そして、10-15Jcm2のUV-V照射量を用いて硬化させられる。当該フィルタデバイス200は、これで、リサイズを行うための準備が整ったことになる。当該フィルタデバイス200の1つのエッジが、紙用カッタ、回転式カッタ、レーザ式カッタ、ダイカッタdiecutter、ウォータジェット、鋏一式または等価な方法もしくは道具を用いて切断することが可能である。液晶混合物202の粘性および表面張力により、当該フィルタデバイス200が過大な曲げを受けない限り、切断されたエッジ内に液晶混合物202が滞留させられる。当該フィルタデバイス200は、その後、ある表面例えば、タッキーシリコーンマットに固着され、そして、前記断されたエッジが、再度封止され、さらに、Devcon社の18305フォトポリマを用い、前述の方法と同じ方法により、再度硬化させられる。小さなポート開口が1つの角部において開放されたままとされ、それは、圧力逃がしのためと、圧力が当該フィルタデバイス200に作用したときに中身が噴出するケチャップ包効果を防止するためである。余分な液晶は、重力による助けを伴うこともあるが、上述の道具を用いて前記ポートから押し出され、その後、前記ポートは、前述のように、18305フォトポリマを用いて閉栓されて硬化させられる。当該フィルタデバイス200は、その後、Cytec社のGMSAX4000のようなUV遮断型感圧性接着剤を用いてガラスに積層され、このときのニップローラの最大圧力は70psiであり、それにより、液晶内に、真空バブルが形成されることも、圧力による損傷部前記複数のスペーサビーズを除く領域が形成されることも防止される。この積層工程のための典型的な複数の条件は、100°Fのローラ温度と、1分当たり2フィートというローラ速度とを含むが、他の条件も作用することが知られている。別の例示的な実施態様においては、複数のサブストレート201が、LGChem社の接着剤で裏打ちされたポラライザであり、また、前記複数の表面処理材は、厚さが25ミクロンで透明なAPETフィルムであり、そのAPETフィルムは、すでに、前記接着層に積層されているとともに、配向層を生成するためにバフ用シリンダを用いてラビング処理されている。この実施態様においては、その表面処理材は、安定化ポリマとしても作用する。表面処理された2つのサブストレート201,201間のスペースは、液晶と複数のスペーサビーズとの混合物によって充填されており、また、当該フィルタデバイス200の複数のエッジは、定温シーラにより、212°Cで、12秒間、ヒートシール処理熱融着される。当該フィルタデバイス200は、その後、いつでも、当該フィルタデバイス200を横切る新しいシーム継ぎ目をヒートシール処理し、その後、そのシームに沿って切断することにより、簡単な作業でリサイズすることが可能である。1つまたは2つのエッジの切断および再封止を行うことにより、もとのフィルタデバイス200より小さいサイズを有する長方形状のフィルタデバイスにリサイズすることが可能であり、また、このようにして複数のエッジを切断するか、または、異なる複数の角度で切断するかもしくは直線ではない複数の線を描くように切断することにより、いかなる形状のフィルタデバイスも新たに製作することが可能である。いくつかの液晶混合物202は、このプロセスを、当該フィルタデバイス200の全体に安定化ポリマを分散させることを必要とすることなく達成するのに十分な粘性および表面張力を有する可能性がある。しかし、より一般的な場合には、安定化ポリマは、液晶混合物202の粘性および表面張力を増加させるために使用される可能性がある。液晶混合物202は、さらに、複数のスペーサビーズ図示しないを含んでもよく、また、少なくとも1つの別の安定化ポリマ205をさらに含んでもよい。一方、複数のサブストレート材201は、透過性または半透過性を有する少なくとも1つの表面処理材図示しないを含んでもよく、その少なくとも1つの表面処理材は、接着および/または湿潤化を促進するという目的と、液晶配向層を生成するという目的と、液晶混合物202と安定化ポリマ205と複数のサブストレート材201との間での不必要な物理的反応および化学的反応を防止するという目的とのうちの少なくとも1つを達成するために、前記複数のサブストレート材201に与えられる。Sartomer社のPRO12228は、この用途において良好に作用するが、それに代えてかまたはそれに加えて、多数の他の材料を使用することが可能である。図3は、相分離型の液晶ポリマ構造体300を概略的に示す平面図であり、この構造体300においては、液晶混合物302が、ポリママトリクス305内において複数の小滴droplets、液晶滴下または複数の空洞を形成しているとして存在するか、またはこれに代えて、安定化ポリマ305が、複数の壁構造体または複数のガスケット構造体を形成しており、それら壁構造体またはガスケット構造体は、液晶混合物302と相互侵入を行いinterpenerate、液晶混合物302内に複数の壁やガスケットを形成してそれら壁やガスケット内に液晶混合物302を捕捉するとともに、1以上のサブストレートまたは1以上の表面処理材図示しないに取り付けられるかまたは接着されている。液晶混合物302と安定化ポリマ305との相分離が最も容易に達成される可能性がある場合があり、その場合とは、液晶混合物302の複数の分子が有極性polar、極性分子であるが、安定化ポリマ305の複数の分子が無極性例えば、3CB,5CBおよび7CBの混合物であり、また、安定化ポリマ305が、922のSartomer社のCD9038という架橋剤と、49のSartomer社のSR339という可塑化モノマplasiticizingmonomerと、24のHNu470Xという可視光重合開始剤visiblelightphotoinitiatorと、05のSartomer社のCN153というエポキシ化合物epoxideとの混合物ポリマ混合物305であり、そのポリマ混合物305は、液晶混合物302内に15重量で混じり合うdissolvedinto、溶け込む。Licristarというブランドの複数のスペーサビーズであって各々が10mmのサイズを有するものが、全体混合物液晶混合物302とポリマ混合物305に対して0.35重量という比率で添加される。前述の、ポラライザとしても作用するサブストレートTACトリアセチルセルロースは、25重量のSartomer社のPRO12228であってIPAイソプロピルアルコールを溶媒とするものオーバコート材によってオーバコートされ、その後、中心波長が420nmである水銀ランプのもとに8分間、硬化させられる。このサブストレートは、その後、IPAを用いて前処理され、その後、このサブストレートのロール方向rolldirectionに円筒状綿バッファを用いることによって配向層が形成される。ポリマ混合物305の前記オーバコート材への接着を促進する接着性を高めるために、コロナ処理ステップを、配向後afteralignment、配向層の形成後のステップとして追加することも可能である。そのポリマ混合物305は、その後、配向された2枚のサブストレート間に充填され、それらサブストレートは、既に、40°Cに加熱されている。余分なポリマ混合物を除去するために圧力が与えられ、また、セルギャップが、スペーサビーズのサイズによって維持されるとともに規定される。このポリマ混合物305は、その後、液晶混合物305から相分離され、その後、中心波長が420nmである水銀ランプのもとに30分間、硬化させられる。図3に示す構造体300は、複数の液晶バブルが複数の閉塞ポリマセルを形成し、やがて、孤立した複数本の円形支柱であって、上側サブストレートと下側サブストレートとをリンクさせるが互いに結合しないものを形成することが可能である。その後の時間経過が原因となり、最終的に、それら支柱が、スランプslump、自重によって下向きに潰れつつ外向きに広がるして、下側サブストレート上の層もしくはコーティングすなわち表面処理材を形成するようにさせられる。しかし、硬化を引き起こす刺激は、その進行過程中のいかなる時点でも発生して作用してもよく、それにより、このプロセスを停止させるとともに、それらポリマ液晶構造体を、持続可能なものとする。上述のいくつかの構造体は、いずれも、上述のプロセスによって形成することが可能である。別の例示的な実施態様においては、前記相分離が、勾配強度硬化によって達成される。複数の混合物と硬化手順との組合せは、上述の例と同じものが用いられるが、それら混合物および硬化手順は、その例とは異なり、フォトマスク例えば、ガラスまたはポリマフィルム上に印刷された微小なグリッドパターンが、サンプル品構造体300の上面上に一時的に積層されるとともに、フラッシュ冷却工程が省略される。硬化が、前記液晶のアイソトロピック状態において、50°Cで行われる。この場合、ポリマ混合物305によって形成される複数のセル壁は、不規則的に自己組織化するのではなく、前記フォトマスク例えば、規則正しく配置形成された複数本の線より成るグリッド上のパターンに従って形成される。さらに別の例示的な実施態様においては、安定化ポリマが、ラビング処理されるとともにPRO12228という材料でコーティングされている偏光フィルム上に印刷され、その印刷により、複数の壁、複数のペイズリ模様、複数の支柱などのパターンが形成され、その印刷は、インクジェット印刷法、アニロックス法anilox、シルクスクリーン印刷法、または他の標準的な印刷方法によって行われる。その安定化ポリマは、接着力を高めることおよび/または前記パターンのランニングも行われないで行われ、その後、印刷されたPSAパターンが、液晶でコーティングされ、また、上側サブストレートは、最終的な硬化が行われることなく、当該ポリマ構造体300の上面を覆うように、積層される。しかし、例示にすぎない複数の製法が存在し、それらに代わるかまたはそれらに加えて、多数の他の部品および多数の他の工程を、同じかまたは似ている効果、すなわち、液晶を収容するという目的とサブストレートおよび/または表面処理材に接着するという目的のために、複数のポリマ壁を形成するということを達成するために用いることが可能である。複数のポリマ成分または複数のプレポリマ成分を液晶から相分離すると、その液晶の周囲に複数のセルまたは複数のガスケットが形成され得る。それら壁またはガスケットの厚さ、およびそれら要素の間の平均距離は、液晶成分の適切な選択結果粘性、ポリマ混合物内の可溶性、分子重量、極性などのような複数の性質を含む、複数のポリマ成分または複数のプレポリマ成分の適切な選択結果粘性、液晶混合物内の可溶性、分子重量、極性などのような複数の性質を含む、時間および温度のプロファイル時刻歴、複数のスペーサの濃度、液晶セルギャップ、硬化プロファイル例えば、UV硬化可能なシステムにおけるUV照射量プロファイルなどのそれぞれの適切な選択結果によって制御することが可能である。類推によれば、複数のセルまたは複数のガスケットの一態様は、縮重PDLC状構造体として観察される可能性があり、その構造体においては、ポリマのシャボン玉の破裂が、複数のバブルの単独層であって、上面も下面もなく、セル壁またはガスケットを形成する側面のみを有するもののみが存在するまで、行われている。この可能性は、例示的な説明のみを目的として説明されており、本発明の範囲を限定するものとして解釈すべきではない。硬化に先立ち、液晶のクリアリングポイントは、その液晶内に溶解するプレポリマによって影響を受ける可能性があり、そのプレポリマは、目標の相分離およびポリマ構造を実現するのに必要な製造工程に影響を及ぼす可能性がある。相分離した構造体300であって図3に示すものは、本明細書においては、例示的な説明のみを目的として説明されている。相分離は、安定化ポリマが自身の機能を発揮するために必要であるというわけではない。図4は、ポリマ安定化型で、サーモトロピック型である液晶混合物402を組み込んだサーモクロミック型の光学フィルタ400を示す概略図である。これまでの実施形態と同様に、液晶混合物402は、2枚のサブストレート材401例えば、2枚の偏光フィルムの間に介在し、また、安定化ポリマ405が、液晶混合物402内で硬化させられるが、安定化ポリマ405の相分離は不可欠ではない。むしろ、安定化ポリマ405は、液晶混合物402に対して、一層小さいスケール例えば、分子レベルで相互分散し、それにより、安定化ポリマ405が、糸状またはスポンジ状のネットワーク網目であって、非常に小さいために通常の光学顕微鏡では分解できない複数の特徴部を有するものを形成する。液晶混合物402は、複数の液晶成分の混合物とすることが可能であり、それら液晶成分は、クリアリングポイントと、凝固点と、UV安定性と、混和性のそれぞれの目標値を、目標の方法で複数の分子を配向させるとともに相転移を行わせる原因となる化学的/機械的性質と共に有するように選択される。複数のスペーサビーズは、他の要素が明瞭であるようにするため、図面上に図示されていないが、図1のように、前記混合物液晶102内に存在することが可能である。図4に示す実施態様においては、透過性を有する表面処理材404が、ポリマ安定化型で、サーモクロミック型である液晶デバイス400光学フィルタのうちの2枚のサブストレート材401サブストレートフィルムに、標準的なコーティング法で塗布されており、また、ポリマネットワークポリマ網目405が、液晶液晶混合物402内に形成される。この種のいくつかの方法は、一般に、プレポリマを液晶402に、あるパーセント例えば、5重量まで混合する工程と、その後、刺激を与える工程とを有しており、その刺激は、前記プレポリマと液晶402との相分離ある程度を誘起することと、前記プレポリマを硬化させてポリマにすることとの双方を行う。要求される実際の刺激は、使用されているプレポリマに依存し、同様に、存在するかもしれないドーパント、触媒または重合開始剤にも依存し、また、前記サブストレート401または液晶材料液晶混合物402内に存在するかもしれない阻害特性にも依存する。例えば、多くの偏光フィルムは、UV光に対する高い減衰性例えば、99より高い減衰率を有し、その程度は、ポリマをUVで硬化させることが実用的ではなくなるほどである。しかし、可視光重合開始剤を添加すると、通常のUV硬化材料を可視光例えば、420nmの波長を有する紫色の光で硬化させることが可能となり、その可視光は、典型的なポラライザを通過する時に約60の強度しか損失しない。レーザおよびLEDの光源は、偏光された光を生成し、その偏光された光のうちのかなり多い部分を実現することも行う。例示的な一実施態様においては、液晶混合物402が、51の5CBと、45の7CBと、4のB2とにより構成され、また、約46°Cのクリアリングポイントを有する。複数枚のサブストレート401,401は、LGChem社製の偏光フィルムであり、また、複数の表面処理材404,404は、Sartomer社のPRO12228より成る1.4ミクロンのコーティングであり、そのコーティングは、前述の方法によって調製されるとともに、複数の配向層を生成するために、フェルトでコーティングされたラビングバーと、2のHNu470Xという可視光重合開始剤とにより構成される。ポリマ混合物405は、液晶混合物402内に、5重量で溶解し、また、それら混合物の全体は、420nmのピーク波長を有する水銀灯の下を30分間通過させられる間、硬化させられる。理解すべきことは、液晶402は、広範囲の種々のポリマおよび接着剤と相互作用を行うことが可能であり、その相互作用を行う方法は、それらポリマおよび接着剤を溶媒和させるかまたは化学的に攻撃する方法であるか、高分子化または接着のメカニズムを妨害する方法であるかを問わず、また、その相互作用は、室温で行われるか、例えば、窓フィルムのような建材の用途に存在する暑さ、寒さおよびUV強さの極限値で行われるということである。したがって、透過性を有する表面処理材404および安定化ポリマネットワーク405は、上述のいくつかの条件に対する耐性を有することが知られている複数の材料の中から選択することが可能である。この種の材料は、複数のアクリレートの広いファミリーを含み、それらアクリレートは、エチルシアノアクリレートethylcyanoacrylates、メチルシアノレートmethylcyanoacrylates、チオールエンthiolene接着剤、ジアクリレートdiacrylates、トリアクリレートtriacrylates、メタアクリレートmetacrylates、ウレタンアクリレートurethaneacrylatesおよびアクリル化エポキシacrylatedepoxiesを含むが、これらに限定されない。本明細書において記載されている意味において作用することが知られている複数の具体的な市販調製物いくつかのシアノビフェニル液晶化学組成cyanobiphenylLCchemistriesと、他のいくつかの液晶とを伴うは、Sartomer社のSR295、CN135、CN153、SR339、SR340、SR368、CD9038、CN9008、CN991、CN999およびCN120と、ビスフェノール-AエポキシジアクリレートbisphenolAepoxydiacrylateと、Norland社の65、68および81という光学接着剤と、Devcon社のPB3500と、Loctite社の3942と、BekaertSpecialtyFilms社のHardcoatRBとを含んでいる。前記安定化ポリマは、さらに、モノマmonomers、オリゴマoligomers、架橋剤crosslinkers、デュアルエンディド官能分子dualendedfunctionalmolecules、マルチエンディド官能分子multiendedfunctionalmolecules、または側鎖官能化型液晶分子sidechainfunctionalizedliquidcrystalmoleculesなどのものと同じ機能を実現するものを用いることが可能であるということである。湿潤性が得られるように表面処理材を選択することも有益である可能性があり、そのような選択は、すなわち、その表面処理材の表面エネルギーが液晶の表面張力を超え、それにより、前記表面処理材の表面が液晶によって湿潤化されることが可能となるとともに、表面表面処理材またはサブストレートに対して平行な構成態様すなわち、低いプレチルト角となるように複数の液晶分子を簡単に配向することが可能となるように行われ、前記構成態様は、ネマティック型デバイスまたはねじれネマティック型デバイスに有用である。これに代えて、低表面エネルギーで非湿潤性の表面を用いると、複数の液晶分子を垂直前記表面に対して直角であり、高いプレチルト角を有する配向を有するように配向させる傾向があり、その垂直配向は、ゲストホスト型デバイスを非排他的に含む他の形式の液晶デバイスに有用である。本明細書に開示されているいくつかの実施態様につき、いくつかの特定の要素を省略したり互いに結合したりして、多数の変形例を採用することも可能である。例えば、液晶は、コーティングおよび硬化により、スペーサビーズを必要とすることなく、その厚さを特定の目標厚さまで増加させることが可能である。したがって、スペーサを用いない組成から製作することが可能であり、または、シリカエアロゲルのような無機エアロゲルを非排他的に含む非ポリマ材から、液晶の存在下にその材料を成形したり、液晶をこの種のマトリクスに吸収させることにより、製作することさえ可能である。安定化ネットワークまたは安定化マトリクスを、単一の液晶または他の液体を用いて、成形することも可能であり、その単一の液晶または他の液体は、その後、除去されて、別の液晶で置換される。いくつかの場合には、液晶内において50重量または50容積より多い安定化ポリマを有することは、実用的であると同時に望ましいことである。よって、自明であることは、ポリマ安定化型で、サーモトロピックで、低クリアリングポイント型である液晶デバイスであって、温度応答型光学フィルタとしての用途に適しているものは、種々の異なる化学組成物であって機能的には等価であるものを包含するということである。さらに、液晶という用語がこの書類の全体にわたって用いられるが、理解すべきことは、固体の性質と液体の性質とを明確に規定する材料であって、しかし、必ずしも、アイソトロピック状態と固体状態との中間的な液晶状態例えば、結晶性または非結晶性アモルファスの状態を有するとは限らないものに、液晶に適用される複数の光学的原理と同じもののうちの多くが適用されるかもしれないということである。よって、低融点型ポリマまたは類似の材料は、いくつかの場合に、液晶に代わることが可能である。同様に、ポリマという用語がこの書類の全体にわたって用いられるが、理解すべきことは、ポリマにおいて認識される複数の安定化性質と同じもののうちの多くが他の材料においても認識され、それら他の材料は、ポリマに代わり得るということである。最後に、任意に選択可能な多数の部品を、当該フィルタデバイスの耐久性または利用し易さを向上させるために追加することが可能である。例えば、部分的な鏡面および反射面を形成する膜、反射防止膜、ブラッグ型リフレクタ、リターダ、バンドパス帯域透過フィルタおよびバンドブロック帯域遮断フィルタ、ハイパスフィルタおよびローパスフィルタ、UVブロッカ、ならびに低放射膜のような光学部品を、当該フィルタデバイス自体にか、または、当該フィルタデバイスを組み込んだ窓構造体または他の光学スタックの一部として、採用することが可能である。上述の説明、いくつかの例およびデータは、本明細書に開示されている技術についての例示的ないくつかの実施形態の構成および用法についての説明を提供する。以上、種々の実施形態を、ある程度の具体性を有するか、または、少なくとも1つの個別の実施形態を参照しながら、説明してきたが、当業者であれば、本発明の主旨からも範囲からも逸脱することなく、前述の開示された実施形態に対して多くの変更を加えることが可能である。したがって、他の実施形態を対象とすることが可能である。方向についてのすべての言及、例えば、近位、遠位、上側、下側、内側、外側、上方向、下方向、左方向、右方向、横方向、前側、後側、上端、下端、上方に、下方に、垂直、水平、時計方向および反時計方向は、読者が本発明を理解することを助けるために、区別という目的においてのみ使用され、本発明を、特に、位置、向きまたは使用法に関して本発明を限定することはない。接続に関する言及、例えば、装着、連結、接続および接合は、広く解釈すべきであり、特記されない限り、集まった複数の要素間に介在する中間部材、および複数の要素間の相対運動を含むことが可能である。したがって、接続に関する言及は、2つの要素が直接的に接続されるとともに互いに一体的であることを必ずしも意味しない。光の透過、吸収および反射について述べられた比率または部分は、例示的なものとしてのみ解釈すべきであって、何かを限定しようとするものであると解釈すべきではない。細部または構造における変更を、後続する特許請求の範囲において定義される本発明の基本的な要素から逸脱することなく、行うことが可能である。"